(57)【要約】【課題】色純度及び遮光性を向上させても、パターン形状の悪化や高精細化が可能な着色アルカリ現像型感光性組成物、ならびにそれを用いたカラーフィルタを提供することにある。【解決手段】（イ）バインダー樹脂、（ロ）エチレン性不飽和結合を有する化合物、（ハ）光重合開始剤、（ニ）色材、（ホ）溶剤からなる着色アルカリ現像型感光性樹脂組成物において、（ロ）エチレン性不飽和結合を有する化合物のエチレン性不飽和結合の当量が、８０〜１１０の範囲であることを特徴とする着色アルカリ現像型感光性樹脂組成物である。ここで、エチレン性不飽和結合当量（二重結合当量）は、エチレン性不飽和結合当量＝（エチレン性不飽和結合を有する化合物の1分子の分子量）／（エチレン性不飽和結合を有する化合物1分子中に含まれるエチレン性二重結合の数）で定義される。【選択図】なし【特許請求の範囲】
【請求項１】
（イ）バインダー樹脂、（ロ）エチレン性不飽和結合を有する化合物、（ハ）光重合開始剤、（ニ）色材、（ホ）溶剤からなる着色アルカリ現像型感光性樹脂組成物において、（ロ）エチレン性不飽和結合を有する化合物のエチレン性不飽和結合の当量が、８０〜１１０の範囲であることを特徴とする着色アルカリ現像型感光性樹脂組成物。
ここで、エチレン性不飽和結合当量（二重結合当量）は、エチレン性不飽和結合当量＝（エチレン性不飽和結合を有する化合物の1分子の分子量）／（エチレン性不飽和結合を有する化合物1分子中に含まれるエチレン性二重結合の数）で定義される。
【請求項２】
前記（ロ）エチレン性不飽和結合を有する化合物１分子中のエチレン性不飽和二重結合の数が、２〜４であることを特徴とする請求項１に記載する着色アルカリ現像型感光性樹脂組成物。
【請求項３】
前記（イ）バインダー樹脂が、エポキシ樹脂と不飽和基含有カルボン酸との反応でできるエポキシアクリレートに、多塩基酸カルボン酸又はその無水物を反応させて得られた化合物であることを特徴とする請求項１または請求項２に記載する着色アルカリ現像型感光性樹脂組成物。
【請求項４】
前記（ニ）色材が、カーボンブラック顔料であることを特徴とする請求項１〜３いずれか１項に記載する着色アルカリ現像型感光性樹脂組成物。
【請求項５】
請求項１〜４のいずれか１項に記載する着色アルカリ現像型感光性樹脂組成物を用い、透明基板上にパターン形成して作製したブラックマトリクスの膜厚１μｍ相当の光学濃度（ＯＤ値）が、２．０〜４．５の範囲であることを特徴とするカラーフィルタ。
【発明の詳細な説明】
【技術分野】
【０００１】
本発明は、液晶ディスプレイ、プラズマディスプレイ、エレクトロルミネッセンスパネル、及びカラービデオカメラ等に使用されるカラーフィルタ、及び、このカラーフィルタに使用可能な感光性樹脂組成物に関する。
【背景技術】
【０００２】
感光性樹脂組成物は、紫外線あるいは電子線等を照射することにより重合硬化させることができるので、例えば光硬化性インキ、感光性樹脂印刷版、プリント配線板、各種フォトレジスト、及びカラーフィルタ等の用途に使用されている。
【０００３】
近年、液晶表示装置において、さらなる軽量化、薄型化が求められており、カラーフィルタにおいては、十分な開口率で、十分な色純度及びコントラストを維持しつつ、微細なパターンを有する着色層及びブラックマトリクスを精度良くパターン加工し得る感光性樹脂組成物が望まれている。また、液晶表示装置のバックライトの輝度が向上し、液晶表示装置の額縁部からバックライトの光が漏れるという課題がある。ブラックマトリクスとしては、そのような光漏れを防ぐべく、遮光性向上が求められている。
【０００４】
カラーフィルタの微細パターンを形成する方法として、感光性樹脂組成物を用いることが知られている。感光性組樹脂成物を用いた微細パターン形成方法としては、感光性樹脂組成物をガラス基板などの支持体に塗布し、露光、現像し、パターン形成を行う方法が普及している。この場合、現像工程でパターンを形成させるため、現像液としては主にアルカリ性のものが多く、感光性組成物はアルカリ現像液などに可溶である必要がある。
【０００５】
このような着色アルカリ現像型感光性樹脂組成物として、特許文献１には、モノマーおよび／または感光性樹脂と顔料と特定の顔料分散剤とを含有する、耐熱性および耐光性に優れ色純度の高いカラーフィルタ用感光性着色組成物が開示されている。また、特許文献２には、緑色画素部にハロゲン化金属フタロシアニンと黄色顔料を含有した、色純度と色濃度が高く透明性に優れたカラーフィルタ用顔料分散組成物が開示されている。
【０００６】
また、遮光性向上の観点で、特許文献３には、互いにアグリゲート径の異なる２種以上のカーボンブラックを含有した、高い光学濃度（Ｏｐｔｉｃａｌ  Ｄｅｎｓｉｔｙ＝ＯＤ値）を与え、現像特性の優れたカーボンブラック含有樹脂組成物に用いるカラーフィルタ用カーボンブラック分散液が提案されている。更にまた、特許文献４には、薄膜でもＯＤ値が高く、ニュートラルな透過光および反射光を有する樹脂ブラックマトリクスを与える、２種類以上の遮光材と１種類以上の樹脂を必須成分として含有する黒色被膜組成物が開示されている。しかしながら、これまで、高色純度化、高遮光性の検討では顔料種等の検討はされているが、組成物の観点での検討は少ない。
【０００７】
近年、液晶ディスプレイは輝度が向上しているため、カラーフィルタとしても色純度及び遮光性の向上が求められている。カラーフィルタの色純度及び遮光性向上は着色剤濃度を上げることで達成できるが、上記した、従来公知の着色アルカリ現像型感光性樹脂組成物では、着色剤の濃度を上げると、画素のパターン形状がオーバーハングと呼ばれる逆テーパー形状となり、形状が著しく悪化し、次工程での塗工ムラが発生し、その結果、品質や歩留まりの低下を招いていた。また着色剤濃度を上げずに膜厚を厚くすることによっても色純度及び遮光性を向上することは可能だが、赤、緑、青のパターン形成後、研磨や保護膜等、平坦化工程が必要となり、コストアップの原因となっていた。
【特許文献１】特開平２００１−５１１１２号公報
【特許文献２】特開平２００３−１６１８２８号公報
【特許文献３】特開２００４−２５１９４６号公報
【特許文献４】特開２００５−７５９６５号公報
【発明の開示】
【発明が解決しようとする課題】
【０００８】
色純度及び遮光性を向上させた着色アルカリ現像型感光性樹脂組成物において、露光・現像工程を経てパターン形成させる場合に、パターン形状の悪化や高精細化が困難であるということがある。本発明は、上記事情を鑑みてなされたものであり、色純度及び遮光性を向上させても、パターン形状の悪化や高精細化が可能な着色アルカリ現像型感光性組成物を提供することを課題とするものである。
【課題を解決するための手段】
【０００９】
本発明者らは、着色アルカリ現像型感光性樹脂組成物に含まれるエチレン性不飽和結合を有する化合物のエチレン性不飽和結合の当量に着目し、鋭意研究開発を行った。その結果、エチレン性不飽和結合を有する化合物のエチレン性不飽和結合の当量が一定の範囲内であれば、パターン形状や高精細なパターン形成できることを見出し、本発明を完成させた。
【００１０】
本発明の請求項１に係る発明は、（イ）バインダー樹脂、（ロ）エチレン性不飽和結合を有する化合物、（ハ）光重合開始剤、（ニ）色材、（ホ）溶剤からなる着色アルカリ現像型感光性樹脂組成物において、（ロ）エチレン性不飽和結合を有する化合物のエチレン性不飽和結合の当量が、８０〜１１０の範囲であることを特徴とする着色アルカリ現像型感光性樹脂組成物である。ここで、エチレン性不飽和結合当量（二重結合当量）は、エチレン性不飽和結合当量＝（エチレン性不飽和結合を有する化合物の1分子の分子量）／（エチレン性不飽和結合を有する化合物1分子中に含まれるエチレン性二重結合の数）で定義される。
【００１１】
また、本発明の請求項２に係る発明は、前記（ロ）エチレン性不飽和結合を有する化合物１分子中のエチレン性不飽和二重結合の数が、２〜４であることを特徴とする請求項１に記載する着色アルカリ現像型感光性樹脂組成物である。
【００１２】
また、本発明の請求項３に係る発明は、前記（イ）バインダー樹脂が、エポキシ樹脂と不飽和基含有カルボン酸との反応でできるエポキシアクリレートに、多塩基酸カルボン酸又はその無水物を反応させて得られた化合物であることを特徴とする請求項１または請求項２に記載する着色アルカリ現像型感光性樹脂組成物である。
【００１３】
また、本発明の請求項４に係る発明は、前記（ニ）色材が、カーボンブラック顔料であることを特徴とする請求項１〜３いずれか１項に記載する着色アルカリ現像型感光性樹脂組成物である。
次に、本発明の請求項５に係る発明は、請求項１〜４のいずれか１項に記載する着色アルカリ現像型感光性樹脂組成物を用い、透明基板上にパターン形成して作製したブラックマトリクスの膜厚１μｍ相当の光学濃度（ＯＤ値）が、２．０〜４．５の範囲であることを特徴とするカラーフィルタである。
【発明の効果】
【００１４】
本発明の着色アルカリ現像型感光性組成物は、エチレン性不飽和結合を有する化合物のエチレン性不飽和結合の当量が、８０〜１１０の範囲であり、また、エチレン性不飽和結合を有する化合物１分子中のエチレン性不飽和二重結合の数が、２〜４であることで、該組成物を透明基板上に塗布、乾燥、露光、現像工程により形成するカラーフィルタ用ブラックマトリクスを、高い密着性で、かつ、良好な断面形状にて提供できる。また、本発明の着色アルカリ現像型感光性組成物は、エポキシ樹脂と不飽和基含有カルボン酸との反応でできるエポキシアクリレートに、多塩基酸カルボン酸又はその無水物を反応させて得られた化合物からなる特定のバインダー樹脂を用いることで、パターン形成し作製することで高い遮光性と、高い密着性・良好な断面形状を兼ね備えたブラックマトリクスを構成要素とするカラーフィルタを提供することが可能となる。
【発明を実施するための最良の形態】
【００１５】
本発明の着色アルカリ現像型感光性組成物、及びこれを用いたカラーフィルタを、一実施形態に基づいて以下に詳細に説明する。まず、着色アルカリ現像型感光性組成物を構成する材料から説明する。
【００１６】
本発明に適用される、（ロ）エチレン性不飽和結合を有する化合物の例として、ノニルフェニルカルビトールアクリレート、２−ヒドロキシ−３−フェノキシプロピルアクリレート、２−エチルヘキシルカルビトール、エチレングリコールジ（メタ）アクリレート、ジエチレングリコールジ（メタ）アクリレート、ジシクロペンタニルジ（メタ）アクリレート、トリエチレングリコールジ（メタ）アクリレート、テトラエチレングリコールジ（メタ）アクリレート、テトラメチレングリコールジ（メタ）アクリレート、トリメチロールプロパントリ（メタ）アクリレート、トリメチロールエタントリ（メタ）アクリレート、ペンタエリスリトールテトラ（メタ）アクリレート、ジペンタエリスリトールテトラ（メタ）アクリレート、ジペンタエリスリトールヘキサ（メタ）アクリレート、グリセロール（メタ）アクリレート等の（メタ）アクリル酸エステル類があげられる。また、不飽和二重結合を有する化合物の少なくとも一部が、エチレン性不飽和結合の当量が８０〜１１０の範囲である多官能アクリレート及び／又は多官能メタクリレートの（メタ）アクリル酸エステル類があげられる。エチレン性不飽和結合の当量が８０〜１１０以外の範囲の多官能アクリレート及び／又は多官能メタクリレートを使用する場合は、エチレン性不飽和結合の当量が８０〜１１０の範囲内の多官能アクリレート及び／又は多官能メタクリレートを併用する。更に、エチレン性不飽和結合の当量が８０〜１１０の範囲内の多官能アクリレート及び／又は多官能メタクリレートを使用する場合は、単独、及び二種類以上を混合して使用しても良い。
【００１７】
ここで、（ロ）エチレン性不飽和結合を有する化合物のエチレン性不飽和結合の当量が８０未満である場合は、着色アルカリ現像型感光性樹脂組成物中のエチレン性不飽和結合量が多くなり、露光工程にて露光され塗膜が硬化される場合に、膜表面の硬化が進む為、形状としては、逆テーパーになり易い。また、当量が１１０を超える場合は、着色アルカリ現像方感光性樹脂組成物中のエチレン性不飽和結合の量が少なく、膜硬化性が低下し、耐薬品性などを悪くする。
【００１８】
（ロ）エチレン性不飽和結合を有する化合物１分子中のエチレン性不飽和二重結合の数は、２〜４であることが好ましい。二重結合の数が２個未満では、化合物の分子量が小さくなり、現像密着性が低下する。一方、二重結合が４個を超えると、硬化性が向上することにより、残膜率が高くなり、見かけのＯＤ値が低下する。さらに、現像性が低下することにより、パターンのエッジ部分の形状が悪化する。
【００１９】
本発明において適用される（イ）バインダー樹脂としては、ビスフェノールＡ型エポキシ樹脂、ビスフェノールＦ型エポキシ樹脂、ノボラック型エポキシ樹脂、ポリカルボン酸
グリシジルエステル、ポリオールポリグリシジルエステル、脂肪族又は脂環式エポキシ樹脂、アミンエポキシ樹脂、トリフェノールメタン型エポキシ樹脂、ジヒドロキシベンゼン型エポキシ樹脂などのエポキシ樹脂と（メタ）アクリル酸を反応させて得られるエポキシ（メタ）アクリレート等の通常の光重合可能な樹脂や、フルオレン骨格を有するエポキシ等カルド樹脂）フルオレン樹脂）も使用できる。
【００２０】
（ハ）光重合開始剤としては、例えば、オキシム系化合物、アセトフェノン、２，２−ジエトキシアセトフェノン、ｐ−ジメチルアセトフエノン、ｐ−ジメチルアミノプロピオフェノン、ジクロロアセトフェノン、トリクロロアセトフェノン、ｐ−ｔｅｒｔ−ブチルアセトフェノン等のアセトフェノン類、ベンゾフェノン、例えば２−クロロベンゾフェノン、ｐ，ｐ−ビスジメチルアミノベンゾフェノン等のベンゾフェノン類、ベンジル、ペンゾイン、ペンゾインメチルエーテル、ベンゾインイソプロピルエーテル、ベンゾインイソブチルエーテル等のペンゾインエーテル類、例えばベンジルジメチルケタール、テオキサンソン、２-クロロチオキサンソン、２，４-ジエチルチオキサンソン、２-メチルチオキサンソン、２-イソプロピルチオキサンソン等の硫黄化合物、例えば２−エチルアントラキノンオクタメチルアントラキノン、１，２−ベンズアントラキノン、２，３−ジフェニルアントラキノン等のアントラキノン類、例えば２，４−トリクロロメチル−（４’−メトキシフェニル）−６−トリアジン、２，４−トリクロロメチル−（４’−メトキシナフチル）−６−トリアジン、２，４−トリクロロメチル−ピペロニル）−６−トリアジン、２，４−トリクロロメチル−（４’−メトキシスチリル）−６−トリアジン等のトリアジン類、例えばアゾピスイソブチロニトリル、ベンゾイルパーオキサイド、クメンパーオキシド等の有機過酸化物、例えば２−メルカプトベンゾイミダゾール、２−メルカプトペンゾオキサゾール、２−メルカプトペンゾチアゾール等のチオール化合物等が挙げられ、これらを単独で、または、２種以上混合して使用することができる。
【００２１】
また、単独では光重合開始剤として機能しないが、上記化合物と組合せて使用することで光重合開始剤の能力を増大させる化合物を、必要に応じて添加することができる。そのような化合物として、例えばベンゾフェノンと組合せて使用すると効果のあるトリエタノールアミン等の３級アミンを挙げることができる。
【００２２】
（ニ）色材としては、カーボンブラック顔料が最適である。カーボンブラック顔料としては具体的には、三菱化学社製のカーボンブラック＃２４００、＃２３５０、＃２３００、＃２２００、＃１０００、＃９８０、＃９７０、＃９６０、＃９５０、＃９００、＃８５０、ＭＣＦ８８、＃６５０、ＭＡ６００、ＭＡ７、ＭＡ８、ＭＡ１１、ＭＡ１００、ＭＡ２２０、ＩＬ３０Ｂ、ＩＬ３１Ｂ、ＩＬ７Ｂ、ＩＬ１１Ｂ、ＩＬ５２Ｂ、＃４０００、＃４０１０、＃５５、＃５２、＃５０、＃４７、＃４５、＃４４、＃４０、＃３３、＃３２、＃３０、＃２０、＃１０、＃５、ＣＦ９、＃３０５０、＃３１５０、＃３２５０、＃３７５０、＃３９５０、ダイヤブラックＡ、ダイヤブラックＮ２２０Ｍ、ダイヤブラックＮ２３４、ダイヤブラックＩ、ダイヤブラックＬＩ、ダイヤブラックＩＩ、ダイヤブラック３３９、ダイヤブラックＳＨ、ダイヤブラックＳＨＡ、ダイヤブラックＬＨ、ダイヤブラックＨ、ダイヤブラックＨＡ、ダイヤブラックＳＦ、ダイヤブラックＮ５５０Ｍ、ダイヤブラックＥ、ダイヤブラックＧ、ダイヤブラックＲ、ダイヤブラックＮ７６０Ｍ、ダイヤブラックＬＲ。キャンカーブ社製のカーボンブラックサーマックスＮ９９０、Ｎ９９１、Ｎ９０７、Ｎ９０８、Ｎ９９０、Ｎ９９１、Ｎ９０８。旭カーボン社製のカーボンブラック旭＃８０、旭＃７０、旭＃７０Ｌ、旭Ｆ−２００、旭＃６６、旭＃６６ＨＮ、旭＃６０Ｈ、旭＃６０Ｕ、旭＃６０、旭＃５５、旭＃５０Ｈ、旭＃５１、旭＃５０Ｕ、旭＃５０、旭＃３５、旭＃１５、アサヒサーマル、デグサ社製のカーボンブラックＣｏｌｏｒＢｌａｃｋ  Ｆｗ２００、ＣｏｌｏｒＢｌａｃｋ  Ｆｗ２、ＣｏｌｏｒＢｌａｃｋ  Ｆｗ２Ｖ、ＣｏｌｏｒＢｌａｃｋ  Ｆｗ１、ＣｏｌｏｒＢｌａｃｋ  Ｆｗ１８、ＣｏｌｏｒＢｌａｃｋ  Ｓ１７０、ＣｏｌｏｒＢｌａｃｋ  Ｓ１６０、ＳｐｅｃｉａｌＢｌａｃｋ６、ＳｐｅｃｉａｌＢｌａｃｋ５、ＳｐｅｃｉａｌＢｌａｃｋ４、ＳｐｅｃｉａｌＢｌａｃｋ４Ａ、ＰｒｉｎｔｅｘＵ、ＰｒｉｎｔｅｘＶ、Ｐｒｉｎｔｅｘ１４０Ｕ、Ｐｒｉｎｔｅｘ１４０Ｖ等が挙げられる。
【００２３】
また、（ニ）色材として、有機顔料を用いることができる。その具体例をカラーインデックス＜Ｃ．Ｉ．＞ナンバーで示す。これらの有機顔料については、混合して使用してもよい。
・Ｐｉｇｍｅｎｔ  Ｂｌｕｅ：＜Ｃ．Ｉ＞１、１：２、１：ｘ、９：ｘ、１５、１５：１、１５：２、１５：３、１５：４、１５：５、１５：６、１６、２４、２４：ｘ、５６、６０、６１、６２
・Ｐｉｇｍｅｎｔ  Ｇｒｅｅｎ：＜Ｃ．Ｉ＞１、１：ｘ、２、２：ｘ、４、７、１０、３６
・Ｐｉｇｍｅｎｔ  Ｏｒａｎｇｅ：＜Ｃ．Ｉ＞２、５、１３、１６、１７：１、３１、３４、３６、３８、４３、４６、４８、４９、５１、５２、５９、６０、６１、６２、６４・Ｐｉｇｍｅｎｔ  Ｒｅｄ：＜Ｃ．Ｉ＞１、２、３、４、５、６、７、９、１０、１４、１７、２２、２３、３１、３８、４１、４８：１、４８：２、４８：３、４８：４、４９、４９：１、４９：２、５２ ：１，５２：２，５３：１，５７：１，６０：１，６３：１，６６，６７，８１：１，８１：３、８１：ｘ、８３、８８、９０、１１２、１１９、１２２、１２３、１４４、１４６、１４９、１６６、１６８、１６９、１７０、１７１、１７２、１７５、１７６、１７７、１７８、１７９、１８４、１８５、１８７、１８８、１９０、２００、２０２、２０６、２０７、２０８、２０９、２１０、２１６、２２４、２２６、２５４
・Ｐｉｇｍｅｎｔ  Ｖｉｏｌｅｔ：＜Ｃ．Ｉ＞１、１：ｘ、３、３：３、３：ｘ、５：１、１９、２３、２７、３２、４２
・Ｐｉｇｍｅｎｔ  Ｙｅｌｌｏｗ：＜Ｃ．Ｉ＞１、３、１２、１３、１４、１６、１７、２４、５５、６０、６５、７３、７４、８１、８３、９３、９５、９７、９８、１００、１０１、１０４、１０６、１０８、１０９、１１０、１１３、１１４、１１６、１１７、１１９、１２０、１２６、１２７、１２８、１２９、１３８、１３９、１５０、１５１、１５２、１５３、１５４、１５６、１７５
これらの顔料はそのままの状態では顔料同士が凝集しているため、分散処理が必要である。顔料に分散剤及び溶剤を加えてミルベースをつくり、それをボールミル、サンドミル、ビーズミル、３本ロール、ペイントシェーカー、超音波、バブルホモジナイザーなどの方法により分散することができる。これらの処理方法は２つ以上組み合わせることも可能である。分散剤には樹脂あるいは公知の分散剤が使用可能である。
【００２４】
本発明の着色アルカリ現像型感光性樹脂組成物において、カーボンブラック顔料の含有量としては、着色アルカリ現像型感光性樹脂組成物の全固形分中の２５質量％〜５５質量％の範囲で使用することが良い。含有量が２５質量％未満では、ブラックマトリクスとしての光学濃度（ＯＤ値）が小さくなり、パネル化した際に光漏れなどが発生し、パネルコントラストを低減させる。また、５５質量％を超えると、着色アルカリ現像型感光性樹脂組成物中の（イ）バインダー樹脂、（ロ）エチレン性不飽和結合を有する化合物、（ハ）光重合開始剤などの量が少なくなるため、感光性樹脂組成物としての機能が低下してしまう。
【００２５】
本発明の着色アルカリ現像型感光性樹脂組成物には、基板上への均一な塗布を可能とするために、（ホ）溶剤が配合される。また、溶剤は、顔料を均一に分散させる機能も有する。溶剤としては、メタノール、エタノール、エチルセロソルブ、エチルセロソルブアセテート、メチルセロソルブ、メチルセロソルブアセテート、ジグライム、シクロヘキサノン、エチルベンゼン、キシレン、酢酸イソアミル、酢酸ｎアミル、プロピレングリコールモノメチルエーテル、プロピレングリコールモノメチルエーテルアセテート、プロピレン
グリコールモノエチルエーテル、プロピレングリコールモノエチルエーテルアセテート、ジエチレングリコール、ジエチレングリコールモノメチルエーテル、ジエチレングリコールモノメチルエーテルアセテート、ジエチレングリコールモノエチルエーテル、ジエチレングリコールモノエチルエーテルアセテート、ジエチレングリコールモノブチルエーテル、エチレングリコールモノブチルエーテルアセテート、トリエチレングリコール、トリエチレングリコールモノメチルエーテル、トリエチレングリコールモノメチルエーテルアセテート、トリエチレングリコールモノエチルエーテル、トリエチレングリコールモノエチルエーテルアセテート、液体ポリエチレングリコール、ジプロピレングリコールモノメチルエーテル、ジプロピレングリコールモノメチルエーテルアセテート、ジプロピレングリコールモノエチルエーテル、ジプロピレングリコールモノエチルエーテルアセテート、乳酸エステル、及びエチルエトキシプロピオネートなどが挙げられ、これらを単独で、あるいは２種以上混合して使用することができる。また、本発明の効果を損なわない範囲内で、各種の添加剤等を配合することができる。
【００２６】
以下に、フォトリソグラフィー法を用いて、本発明の着色アルカリ現像型感光性樹脂組成物を適用したカラーフィルタの製造方法の一例を説明する。
【００２７】
図１は、本発明のカラーフィルタの一例を断面で説明する概略図である。基本的に、例えばガラス等の透明基板１上に、画素領域と画素領域の境界に位置する画素間部位にはブラックマトリクス２が設けられ、画素領域のそれぞれには、通常光の三原色に相当する赤色（Ｒ）３，緑色（Ｇ）４，青色（Ｂ）５の三色の着色画素を配列している。
【００２８】
透明基板としてはアルミノホウケイ酸ガラス等ガラス基板が好ましく使用されるが、その他の基板としては、シリコン基板、ポリカーボネート基板、ポリエステル基板、芳香族ポリアミド基板、ポリアミドイミド基板、ポリイミド基板等の、可視光線の透過性があり、表面が平坦な基板などを用いてもよい。
【００２９】
まず、色材にカーボンブラックを用いた着色アルカリ現像型感光性樹脂組成物を調製し、例えば、スピンコート法等で透明基板上に塗布した後、減圧乾燥して溶剤などの揮発成分を除去し、必要に応じて加熱、たとえば１００℃で３分間加熱して（プリベーク）、ブラックマトリクス層を形成する。次いで、冷却後、このブラックマトリクス層に所定のパターンのフォトマスクを介して、光源として例えば超高圧水銀ランプを用いて活性エネルギー線を照射し露光する。
【００３０】
その後、未露光部を、アルカリ現像液、例えば、２．５％炭酸ナトリウム水溶液で現像後、よく水洗し、更に水洗乾燥する。現像後、例えば２３０℃で６０分間加熱処理を行い、本硬化（ポストベーク）する。
【００３１】
ここで、形成されたブラックマトリクスの光学濃度（ＯＤ値）は２．０〜４．５の範囲で使用することが好ましい。２．０以下では、パネル化した際にバックライトの光が漏れる。また４．５以上では十分な遮光性は得られるが、顔料濃度が高くなり微細パターンを形成する際のマージンが狭くなる問題がある。
【００３２】
また、カラーフィルタの平坦性を良好化させる手段として、形成されたブラックマトリクスと着色層との重畳された部分の段差を低減させることが必要である。ブラックマトリクスの形状としては、パターン形状の傾斜部の形状がテーパー状になることが最適である。具体的には、テーパー角度が６５°以下になることが好ましい。
【００３３】
次いで、色材に各着色画素に対応した有機顔料を用いた着色アルカリ現像型感光性樹脂組成物を調製する。まず、予めブラックマトリクスパターンが形成された透明基板上に、
赤色感光性樹脂を、スピンコート法等で塗布した後、減圧乾燥して溶剤などの揮発成分を除去し、必要に応じて加熱、たとえば１００℃で３分間加熱して（プリベーク）、赤色感光性樹脂層を形成する。次いで、冷却後、この赤色感光性樹脂層に所定のパターンのフォトマスクを介して、光源として例えば超高圧水銀ランプを用いて活性エネルギー線を照射し露光する。
【００３４】
その後、未露光部を、アルカリ現像液、例えば、２．５％炭酸ナトリウム水溶液で現像後、よく水洗し、更に水洗乾燥する。現像後、例えば２３０℃で６０分間加熱処理を行い、本硬化（ポストベーク）する。これを所望の色数の画素部が形成されるまで繰り返して着色層のパターン加工を行うことにより、例えば緑色感光性樹脂組成物を用いてパターン加工された緑色着色層を、青色感光性樹脂組成物を用いてパターン加工された青色着色層を得る。このようにして、本発明のカラーフィルタを得ることができる。
【００３５】
ここで、ブラックマトリクスと着色層との重畳幅が２．０〜６．０μｍの範囲内であることが望ましい。２．０μｍ未満の重畳幅であると、露光機のアライメント精度からブラックマトリクスと着色層の重畳するところがない、即ちブラックマトリクスと着色層の間に白抜けが発生する可能性がある。また、６．０μｍを超えると、ブラックマトリクスと着色層の重畳で生じる段差が高くなり、カラーフィルタとしての平坦性を維持することができなくなる。
【００３６】
本発明の着色アルカリ現像型感光性組成物の塗布方法としては、例えばスプレーコート法、スピンコート法、ロールコート法、及びカーテンコート法等の公知の方法を使用することができる。
【００３７】
露光に用いられる活性光の光源としては、紫外線電子線等波長３００〜４５０ｎｍの光を用いることができ、例えば、超高圧水銀、水銀蒸気アーク、カーボンアーク、キセノンアーク等から照射される光を用いることができる。
【００３８】
アルカリ現像液のアルカリ成分としては、例えば水酸化ナトリウム、及び炭酸ナトリウム等を使用することができる。また、この現像液には必要に応じて、消泡剤や界面活性剤を添加することができる。
【００３９】
以下に、本発明の具体的実施例、および本発明の比較例につて説明する。
【実施例１】
【００４０】
フルオレン骨格を有するエポキシアクリレートの酸無水物重縮合物のプロピレングリコールモノメチルエーテルアセテート溶液（樹脂固形分濃度：５６．１質量％、新日鐵化学（株）社製  Ｖ２５９  ＭＥ）２２．９ｇに対し、エチレン性不飽和結合を有する化合物として、ジペンタエリスリトールテトラ（メタ）アクリレート９．４３ｇ、光重合開始剤として、ベンゾフェノン０．３８ｇ、溶剤として、シクロヘキサノン２８．８ｇ、プロピレングリコール−１−モノメチルエーテル−２−アセテート３６ｇ、添加剤にアデカポリエーテルＧ−４００（商品名、（株）ＡＤＥＫＡ社製）を１．０ｇ加え、感光性樹脂組成物を得た。さらに、遮光剤としてカーボンブラック分散液（御国色素社製  ＥＸ−２８０６）２２．９ｇを加えてよく撹拌し、顔料濃度４１質量％である黒色の着色アルカリ現像型感光性樹脂組成物１００ｇを得た。
【００４１】
得られた上記着色アルカリ現像型感光性樹脂組成物について、以下の手順で評価を行った。０．６ｍｍ厚のガラス基板上に、上記アルカリ現像性感光性樹脂組成物をスピンコート（５００ｒ．ｐ．ｍ、５０秒間）し減圧乾燥させた。１００℃で３分間プリベークを行った後冷却し、所定のマスクを用い、光源として超高圧水銀ランプを用いて露光後、２．５質量％炭酸ナトリウム水溶液に２５℃で３０秒間浸漬して現像し、良く水洗した。水洗乾燥後、２３０℃で１時間ベークしてブラックマトリクス（線幅３０μｍ、厚み１．１μｍ）を形成した。
【００４２】
得られたブラックマトリクスパターンについて、以下のＯＤ値、感度、現像密着性、断面形状の評価を行った。その結果を表１に示す。なお、実施例１〜４及び比較例１〜３で得られた着色アルカリ現像型感光性組成物については、全て同じ手順で評価を行った。また、その結果を表1に示す。
【００４３】
【表１】
2010032683.tif 000002
＜ＯＤ値＞
本発明のブラックマトリクスの遮光性の指標となる光学濃度（ＯＤ値）については、マクベスＤ―２００ＩＩを用いて測定を行った。得られたＯＤ値を、加熱処理後の塗膜の厚み（上記実施例１では１．１μｍ）で割り、１μｍあたりのＯＤ値を算出した。表１に示した光学濃度は、この１μｍ膜厚相当の光学濃度（ＯＤ値）である。
【００４４】
＜感度＞
露光時に、露光量が１００ｍＪ／ｃｍ2で十分だったものをａ、１００ｍＪ／ｃｍ2では不十分で、２００ｍＪ／ｃｍ2で露光したものをｂとした。
【００４５】
＜現像密着性＞
加熱処理後の塗膜を２．５重量％炭酸ナトリウム溶液に２５℃で浸漬して現像し、浸漬後の外観を光学顕微鏡により評価した。現像は過剰に行い、塗膜が現像され始める時間から、４０秒長い時間で評価した。外観変化もなくレジストの剥離も全くなかったものを○、レジストの浮きが見られる、あるいは、レジストの剥離が認められたものを×とした。
【００４６】
＜断面形状＞
形成したブラックマトリクスパターンの断面形状を、走査型電子顕微鏡(ＳＥＭ)（日立製Ｓ−４５００）を用いて観察した。ブラックマトリクスのテーパー角度を計測し、６５°以下となるものを順テーパー形状で○、６５°以上となるものを×として評価した。
【実施例２】
【００４７】
フルオレン骨格を有するエポキシアクリレートの酸無水物重縮合物のプロピレングリコールモノメチルエーテルアセテート溶液（樹脂固形分濃度：５６．１質量％、新日鐵化学（株）社製  Ｖ２５９  ＭＥ）２６．５ｇに対し、エチレン性不飽和結合を有する化合物として、ジペンタエリスリトールテトラ（メタ）アクリレート１．１５ｇ、光重合開始剤として、ベンゾフェノン０．３８ｇ、溶剤として、シクロヘキサノン２８．８ｇ、プロピレングリコール−１−モノメチルエーテル−２−アセテート３６ｇ、添加剤にアデカポリエーテルＧ−４００（商品名、（株）ＡＤＥＫＡ社製）を１．０ｇ加え、感光性樹脂組成物を得た。さらに、遮光剤としてカーボンブラック分散液（御国色素社製  ＴＰＢＫ−２３４Ｃ）２６．４５ｇを加えてよく撹拌し、顔料濃度５２質量％である黒色の着色アルカリ現像型感光性樹脂組成物１００ｇを得た。
【実施例３】
【００４８】
フルオレン骨格を有するエポキシアクリレートの酸無水物重縮合物のプロピレングリコールモノメチルエーテルアセテート溶液（樹脂固形分濃度：５６．１質量％、新日鐵化学（株）社製  Ｖ２５９  ＭＥ）２３．２ｇに対し、エチレン性不飽和結合を有する化合物として、トリメチロールプロパントリ（メタ）アクリレート１．３０ｇ、光重合開始剤として、ベンゾフェノン０．２５ｇ、溶剤として、シクロヘキサノン２８．８ｇ、プロピレングリコール−１−モノメチルエーテル−２−アセテート３６ｇ、添加剤にアデカポリエーテルＧ−４００（商品名、（株）ＡＤＥＫＡ社製）を１．０ｇ加え、感光性樹脂組成物を得た。さらに、遮光剤としてカーボンブラック分散液（御国色素社製  ＴＰＢＫ−２３４Ｃ）２３．２ｇを加えてよく撹拌し、顔料濃度４２質量％である黒色の着色アルカリ現像型感光性組成物１００ｇを得た。
【実施例４】
【００４９】
フルオレン骨格を有するエポキシアクリレートの酸無水物重縮合物のプロピレングリコールモノメチルエーテルアセテート溶液（樹脂固形分濃度：５６．１質量％、新日鐵化学（株）社製  Ｖ２５９  ＭＥ）２３．２ｇに対し、エチレン性不飽和結合を有する化合物として、トリメチロールプロパントリ（メタ）アクリレート１．４９ｇ、光重合開始剤として、ベンゾフェノン０．１３ｇ、溶剤として、シクロヘキサノン２８．８ｇ、プロピレングリコール−１−モノメチルエーテル−２−アセテート３６ｇ、添加剤にアデカポリエーテルＧ−４００（商品名、（株）ＡＤＥＫＡ社製）を１．０ｇ加え、感光性樹脂組成物を得た。さらに、遮光剤としてカーボンブラック分散液（御国色素社製  ＴＰＢＫ−２３４Ｃ）１６．４８ｇを加えてよく撹拌し、顔料濃度２６質量％である黒色の着色アルカリ現像型感光性組成物１００ｇを得た。
【００５０】
＜比較例１＞
メタクリル酸とベンジルメタクリレートの共重合体（樹脂固形分濃度：２０質量％）３０．２ｇに対し、エチレン性不飽和結合を有する化合物として、ジペンタエリスリトールヘキサアクリレート１．２５ｇ、光重合開始剤として、ベンゾフェノン０．２５ｇ、溶剤として、シクロヘキサノン２２．２ｇ、プロピレングリコール−１−モノメチルエーテル−２−アセテート３０．１ｇ、添加剤にアデカポリエーテルＧ−４００（商品名、（株）ＡＤＥＫＡ社製）を１．０ｇ加え、感光性樹脂組成物を得た。さらに、遮光剤としてカーボンブラック分散液（御国色素社製  ＥＸ−２８０６）１５．０ｇを加えてよく撹拌し、顔料濃度３０質量％である黒色の着色アルカリ現像型感光性組成物１００ｇを得た。
【００５１】
＜比較例２＞
フルオレン骨格を有するエポキシアクリレートの酸無水物重縮合物のプロピレングリコールモノメチルエーテルアセテート溶液（樹脂固形分濃度：５６．１質量％、新日鐵化学（株）社製  Ｖ２５９  ＭＥ）８．６ｇに対し、エチレン性不飽和結合を有する化合物として、ジエチレングリコールジ（メタ）アクリレート１．８ｇ、光重合開始剤として、ベンゾフェノン０．７８ｇ、溶剤として、シクロヘキサノン２８．８ｇ、プロピレングリコール−１−モノメチルエーテル−２−アセテート３６ｇ、添加剤にアデカポリエーテルＧ−４００（商品名、（株）ＡＤＥＫＡ社製）を１．０ｇ加え、感光性樹脂組成物を得た。さらに、遮光剤としてカーボンブラック分散液（御国色素社製  ＥＸ−２８０６）２３．０ｇを加えてよく撹拌し、顔料濃度４０質量％である着色アルカリ現像型感光性組成物１００ｇを得た。
【００５２】
＜比較例３＞
フルオレン骨格を有するエポキシアクリレートの酸無水物重縮合物のプロピレングリコールモノメチルエーテルアセテート溶液（樹脂固形分濃度：５６．１質量％、新日鐵化学（株）社製  Ｖ２５９  ＭＥ）８．１５ｇに対し、エチレン性不飽和結合を有する化合物として、ノニルフェニルカルビトールアクリレート０．４５ｇ、光重合開始剤として、ベンゾフェノン１．２０ｇ、溶剤として、シクロヘキサノン２２．０ｇ、プロピレングリコール−１−モノメチルエーテル−２−アセテート３１．０ｇ、添加剤にアデカポリエーテルＧ−４００（商品名、（株）ＡＤＥＫＡ社製）１．０ｇ加え、感光性樹脂組成物を得た。さらに、遮光剤としてカーボンブラック分散液（御国色素社製  ＴＰＢＫ−２３４Ｃ）３６．２ｇを加えてよく撹拌し、顔料濃度５５質量％である着色アルカリ現像型感光性組成物１００ｇを得た。
【００５３】
＜比較結果＞
実施例１〜４の着色アルカリ現像型感光性樹脂組成物から形成されたブラックマトリクスは、表１に示した結果から、高感度で現像密着性に優れ、テーパー角度６５°以下となる順テーパー形状となるものであった。また、得られた塗膜は、基板との密着性、耐アルカリ性に優れるものであった。それに対して、比較例１では、エチレン性不飽和結合を有する化合物中の二重結合数が４より大きいために、断面形状観察の結果、テーパー角度が８５°となった。比較例２では、エチレン性不飽和結合を有する化合物中の二重結合当量が１１０以上であるため、感度が低く、現像密着性の低下が見られた。また、断面形状観察の結果、テーパー角度は７４°となった。比較例３では、顔料濃度が高すぎるため、感度、現像密着性、形状が悪化した。
【００５４】
［カラーフィルタの作製］
次に、上述した実施例および比較例の着色アルカリ現像型感光性樹脂組成物から形成されたブラックマトリクスパターンを有するガラス基板に、下記の赤色着色樹脂組成物、緑色着色樹脂組成物及び青色着色樹脂組成物を用いて、カラーフィルタを作製した。実施例１の着色アルカリ現像型感光性樹脂組成物から形成されたブラックマトリクを用いた場合のカラーフィルタを実施例５〜６、比較例２の着色アルカリ現像型感光性樹脂組成物から形成されたブラックマトリクスを用いた場合を比較例４〜５とした。
【００５５】
下記の要領でカラーフィルタ作製に用いる着色樹脂組成物を調整した。
【００５６】
＜赤色顔料分散体作製＞
赤色顔料として、Ｃ．Ｉ．  Ｐｉｇｍｅｎｔ  Ｒｅｄ  ２５４（チバ・スペシャルティ・ケミカルズ社製「イルガーフォーレッド  Ｂ−ＣＦ」）１８ｇとＣ．Ｉ．  Ｐｉｇｍｅｎｔ  Ｒｅｄ  １７７（チバ・スペシャルティ・ケミカルズ社製「クロモフタールレッド  Ａ２Ｂ」）２ｇ、分散剤（味の素ファインテクノ社製「アジスパーＰＢ８２１」）２ｇ、変性エポキシ樹脂溶液（Ａ−１）１０８ｇの混合物を均一に攪拌混合した後、直径１ｍｍのガラスビースを用いて、サンドミルで５時間分散した後、５μｍのフィルタで濾過して赤色顔料の分散体を作製した。
【００５７】
＜赤色着色樹脂組成物作製＞
その後、上記赤色顔料分散体１３０ｇ、トリメチロールプロパントリアクリレート（新中村化学（株）製「ＮＫエステルＡＴＭＰＴ」）１３ｇ、光開始剤（チバガイギー社製「イルガキュアー９０７」）３ｇ、増感剤（保土ヶ谷化学工業（株）製「ＥＡＢ―Ｆ」）１ｇ、溶剤としてシクロヘキサノン２５３ｇの混合物を均一になるように攪拌混合した後、５μｍのフィルタで濾過して赤色着色樹脂組成物を得た。
【００５８】
＜緑色顔料分散体作製＞
緑色顔料として、Ｃ．Ｉ．  Ｐｉｇｍｅｎｔ  Ｇｒｅｅｎ  ３６（東洋インキ製造（株）製「リオノールグリーン  ６ＹＫ」）１６ｇ、黄色顔料Ｃ．Ｉ．  Ｐｉｇｍｅｎｔ  Ｙｅｌｌｏｗ  １５０（バイエル社製「ファンチョンファーストイエロー  Ｙ−５６８８」）８ｇ、分散剤（ビックケミー社製「Ｄｉｓｐｅｒｂｙｋ−１６３」）２ｇ、変性エポキシ樹脂溶液（Ａ−１）１００部の混合物を均一に攪拌混合した後、直径１ｍｍのガラスビースを用いて、サンドミルで５時間分散した後、５μｍのフィルタで濾過して緑色顔料の分散体を作製した。
【００５９】
＜緑色着色樹脂組成物作製＞
その後、上記緑色顔料分散体１２８ｇ、トリメチロールプロパントリアクリレート（新中
村化学（株）製「ＮＫエステルＡＴＭＰＴ」）１４部 、光開始剤（チバガイギー社製「イルガキュアー９０７」）４ｇ、増感剤（保土ヶ谷化学工業（株）製「ＥＡＢ―Ｆ」）２ｇ、シクロヘキサノン２５７ｇの混合物を均一になるように攪拌混合した後、５μｍのフィルタで濾過して緑色着色樹脂組成物を得た。
【００６０】
＜青色顔料分散体作製＞
青色顔料として、Ｃ．Ｉ．  Ｐｉｇｍｅｎｔ  Ｂｌｕｅ  １５（東洋インキ製造（株）製「リオノールブルーＥＳ」）５０ｇ、紫色顔料としてＣ．Ｉ．  Ｐｉｇｍｅｎｔ  Ｖｉｏｌｅｔ  ２３（ＢＡＳＦ社製「パリオゲンバイオレット  ５８９０」）２ｇ、分散剤（ゼネカ社製「ソルスバーズ２００００」）６ｇ、変性エポキシ樹脂溶液（Ａ−１）２００ｇの混合物を均一に攪拌混合した後、直径１ｍｍのガラスビースを用いて、サンドミルで５時間分散した後、５μｍのフィルタで濾過して青色顔料の分散体を作製した。
【００６１】
＜青色着色樹脂組成物作製＞
上記青色顔料分散体２６８ｇ、トリメチロールプロパントリアクリレート（新中村化学（株）製「ＮＫエステルＡＴＭＰＴ」）１９ｇ、光開始剤（チバガイギー社製「イルガキュアー９０７」）４ｇ、増感剤（保土ヶ谷化学工業（株）製「ＥＡＢ−Ｆ」）２ｇ、溶剤として、シクロヘキサノン２１４の混合物を均一になるように攪拌混合した後、５μｍのフィルタで濾過して青色着色樹脂組成物を得た。
【００６２】
得られた赤色着色樹脂組成物、緑色着色樹脂組成物及び青色着色樹脂組成物を用いて下記の要領でカラーフィルタを作製した。
【００６３】
予め、実施例１及び比較例１の着色アルカリ現像型感光性樹脂組成物から形成されたブラックマトリクを用いてストライプ状のブラックマトリクスを形成したガラス基板を準備した。そのガラス基板に、まず、赤色着色樹脂組成物をスピンコートにより塗布膜厚２μｍとなるように塗布した。乾燥の後、露光機にてストライプ状のパターン露光をし、アルカリ現像液として２．５質量％炭酸ナトリウム水溶液にて９０秒間現像後よく水洗した。続いて２１０℃のオーブンで３０分間ポストベークを行い、ストライプ状の着色層である赤色画素を透明基板上に形成した。次に、緑色着色樹脂組成物も同様にスピンコートにて膜厚が２μｍとなるように塗布し、乾燥後、露光機にてストライプ状の着色層を前述の赤色画素とはずらした場所に露光し現像後ポストベークすることで、前述赤色画素と隣接した緑色画素を形成した。さらに、赤色、緑色と全く同様にして、青色着色樹脂組成物についても膜厚２μｍで赤色画素、緑色画素と隣接した青色画素を形成した。これで、透明基板上に赤、緑、青の３色のストライプ状の画素を持つカラーフィルタが得られた。
【００６４】
ここで、ブラックマトリクスの材料が実施例１の着色アルカリ現像型感光性樹脂組成物で、ブラックマトリクスと各着色層との重畳幅が３．０μｍのものを実施例５、重畳幅が２．７μｍのものを実施例６とした。同様に、ブラックマトリクスの材料が比較例１の着色アルカリ現像型感光性樹脂組成物で、ブラックマトリクスと各着色層との重畳幅が１．８μｍのものを比較例４、重畳幅が６．５μｍのものを比較例５とした。
【００６５】
実施例５〜６、および比較例４〜５のカラーフィルタについて、ブラックマトリクスと着色層との重畳幅、及び着色層との重畳された部分の段差、白抜けの評価結果を表２に示した。ツノ段差は、１μｍ以下となった場合を○、１μｍ以上となった場合を×とした。また、バックライトを当てたとき、ブラックマトリクスと着色層の間に光漏れ及び白抜けが確認できなかった場合を○、確認された場合を×とした。
【００６６】
【表２】
2010032683.tif 000003
表２の結果に示すとおり、本発明のカラーフィルタの実施例５および実施例６では、ブ
ラックマトリクスの形状が安定しているため、ツノ段差が低く、また、ブラックマトリクスと着色層の間に光漏れ及び白抜けがなく良好であった。それに対して、比較例４では、ツノ段差は良好であったが、ブラックマトリクスのＯＤ値が低く、かつ、ブラックマトリクスの断面形状が悪いため、ブラックマトリクスと着色層との重畳幅が１．８μｍと小さくなると光漏れが発生した。また、比較例５では、重畳幅を６．５μｍと大きくしたため光漏れや白抜けは無いが、ツノ段差が大きくなった。
【図面の簡単な説明】
【００６７】
【図１】本発明のカラーフィルタの一例を断面で説明する概略図。
【符号の説明】
【００６８】
１・・・透明基板      ２・・・ブラックマトリクス
３・・・赤色着色層（赤色画素）      ４・・・緑色着色層（緑色画素）
５・・・青色着色層（青色画素）
【図１】
2010032683.tif 000004